열처리 온도 역 이 450 ℃ 미만 또는 열처리 온도 역 에서 의 보존 유지 시간 이 900 s 미만 인 경우 , 열간 압연 후 의 템퍼링 이 불 충분 하 기 때문 에 , 그 후 의 냉간 압연 에 있 어서 의 압연 부하 가 증대 하 여 , 소망 하 는 판두 께 까지 압연 할 수 없 을 우려 가 있 다 . 또한 , 템퍼링 이 조직 내 에서 불 균일 하 게 발생 하 기 때문 에 , 냉간 압연 후 의 어닐링 중 에 있 어서 오스테나이트 의 역 변태 가 불 균일 하 게 발생 한다 . 이 때문 에 , 어닐링 후 의 잔류 오스테나이트 의 평균 결정 입경 이 조대 하 게 되 어 , 연성 이 저하 한다 . 한편 , 열처리 온도 역 이 650 ℃ 를 초과 하 는 경우 는 , 페라이트 및 , 마르텐 사이트 또는 펄라이트 의 불 균일 한 조직 이 되 고 , 냉간 압연 후 의 어닐링 중 에 있 어서 오스테나이트 의 역 변태 가 불 균일 하 게 발생 한다 . 이 때문 에 어닐링 후 의 잔류 오스테나이트 의 평균 결정 입경 이 조대 하 게 되 어 , 역시 , 연성 이 저하 한다 . 따라서 , 열연 강판 의 산 세정 처리 후 의 열처리 온도 역 은 450 ℃ 이상 650 ℃ 이하 의 온도 역 으로 하 고 , 당해 온도 역 에서 의 보존 유지 시간 은 900 s 이상 으로 하 는 것 이 바람직 하 다 . 또한 , 보존 유지 시간 의 상한 은 특별히 한정 하 지 않 지만 , 생산 성 의 관점 에서 , 36000 s 이하 가 바람직 하 다 . 보다 바람직 하 게 는 34000 s 이하 로 한다 .